(57)【要約】      （修正有）【課題】高い導電性と高い透明性を併せ持ち、シート抵抗が低減された銀ミニワイヤ膜を製造する方法を提供する。【解決手段】複数の銀ミニワイヤ、300μm以下のサイズを有する複数の非導電球体、マトリックス材料、ビヒクル、基体を一緒に混合し、組み合わせ物を調整し、これを基体表面に適用して膜を形成し、基体上の膜から揮発成分を除去することによりシート抵抗を低減した銀ミニワイヤ膜を製造する。【選択図】なし【特許請求の範囲】
【請求項１】
基体を提供し、
複数の銀ミニワイヤを提供し、
≦３００μｍの平均粒子サイズを有する複数の非導電球体を提供し、
任意選択的にマトリックス材料を提供し、
任意選択的にビヒクルを提供し、
前記複数の銀ミニワイヤ、前記複数の非導電球体、前記任意選択のマトリックス材料、および前記任意選択のビヒクルを一緒にして、組み合わせ物を形成し、
前記組み合わせ物を前記基体の表面に適用して、膜を形成し、
前記基体上に形成された前記膜から揮発性成分を除去する
ことを含み、
前記基体の前記表面上に形成された前記膜が低減されたシート抵抗を示す、
銀ミニワイヤ膜を製造する方法。
【請求項２】
前記複数の銀ミニワイヤが、
銀キャリヤー中に分散させた≧６０重量％の銀ナノ粒子を含有する銀インクコア成分を提供し、
シェルキャリヤー中に分散させた膜形成性ポリマーを含有するシェル成分を提供し、
ターゲットを提供し、
前記銀インクコア成分および前記シェル成分を共電界紡糸して、コアおよび前記コアの周囲のシェルを有し、前記銀ナノ粒子が前記コアにあるコアシェル繊維を前記ターゲット上に堆積させ、
≧１０μｍの平均長さＬを示す複数の銀ミニワイヤを形成するように前記銀ナノ粒子を処理し、並びに
前記ターゲットの表面から前記銀ミニワイヤを回収して、前記複数の非導電球体、前記マトリックス材料、および前記任意選択のビヒクルと一緒にして前記組み合わせ物を形成するための前記複数の銀ミニワイヤを提供する
ことによって提供される請求項１に記載の方法。
【請求項３】
前記銀キャリヤーおよび前記シェルキャリヤーが、前記シェル成分と前記銀インクコア成分との間の界面張力が２〜１０ｍＮ／ｍになるように選択される、請求項２に記載の方法。
【請求項４】
前記銀ナノ粒子が光焼結によって処理される、請求項３に記載の方法。
【請求項５】
前記共電界紡糸が、中央開口および周囲環状開口を有する共軸環状ノズルを通して前記銀インクコア成分および前記シェル成分を供給することを含み、前記銀インクコア成分が前記中央開口を通して供給され、および前記シェル成分が前記周囲環状開口を通して供給される、請求項３に記載の方法。
【請求項６】
前記銀ナノ粒子が≦２のアスペクト比（Ｌ／Ｄ）を示す、請求項３に記載の方法。
【請求項７】
前記銀キャリヤーが水であり、および前記シェルキャリヤーが水アルコール混合物であり、前記水アルコール混合物が≧５０重量％のアルコールを含む、請求項３に記載の方法。
【請求項８】
前記銀インクコア成分が、０．１〜３μＬ／ｍｉｎの流量で前記中央開口を通して供給され、および前記シェル成分が、１〜３０μＬ／ｍｉｎの流量で前記周囲環状開口を通して供給される、請求項６に記載の方法。
【請求項９】
前記ノズルが前記基体に対して正印加電位差に設定される、請求項５に記載の方法。
【請求項１０】
前記ノズルが、前記ターゲットに対して３〜５０ｋＶの正印加電位差に設定される、請求項５に記載の方法。
【発明の詳細な説明】
【技術分野】
【０００１】
本発明は、概して、導電膜の製造の分野に関する。特に、本発明は、低減されたシート抵抗を示す銀ミニワイヤ導電膜を製造する方法に関する。
【背景技術】
【０００２】
高い導電性と高い透明性とを併せもつ膜は、例えば、タッチスクリーンディスプレイおよび光電池を含む幅広い電子応用において、電極またはコーティングとして使用するために非常に役立つものである。これらの応用の現行の技術では、物理蒸着方法によって堆積されるスズドープ酸化インジウム（ＩＴＯ）を含有する膜が使用されている。物理蒸着プロセスの資本コストが高いことにより、別の透明な導電材料およびコーティング手法を見出すことが望まれている。
【０００３】
ＩＴＯ膜の代替が、Ｈｉｒａｉの米国特許出願公開第２００９／０２３３０８６号によって開示されている。Ｈｉｒａｉは、平均粒子サイズが２ｎｍ〜１，０００ｎｍである金属酸化物微粒子と、短軸径が２ｎｍ〜１００ｎｍであり、アスペクト比が１０〜２００である銀ナノワイヤとを含む透明導電膜を開示している。
【先行技術文献】
【特許文献】
【０００４】
【特許文献１】米国特許出願公開第２００９／０２３３０８６号明細書
【発明の概要】
【発明が解決しようとする課題】
【０００５】
それにもかかわらず、導電性の銀ミニワイヤ膜を調製する別の方法が依然として必要とされている。特に、低減されたシート抵抗性を示す銀ミニワイヤ導電膜を製造する方法が必要とされている。
【課題を解決するための手段】
【０００６】
本発明は、複数の銀ミニワイヤを提供し；≦３００μｍの平均粒子サイズを有する複数の非導電球体を提供し；任意選択的にマトリックス材料を提供し；任意選択的にビヒクルを提供し；基体を提供し；前記複数の銀ミニワイヤ、前記複数の非導電球体、前記任意選択のマトリックス材料、および前記任意選択のビヒクルを一緒にして、組み合わせ物を形成し；前記組み合わせ物を前記基体の表面に適用して、膜を形成し；前記基体上に形成された前記膜から揮発性成分を除去する；ことを含み、前記基体の前記表面上に形成された前記膜が、低減されたシート抵抗を示す、銀ミニワイヤ膜を製造する方法を提供する。
【０００７】
本発明は、複数の銀ミニワイヤを提供し；≦３００μｍの平均粒子サイズを有する複数の非導電球体を提供し；マトリックス材料を提供し；任意選択的にビヒクルを提供し；基体を提供し；前記複数の銀ミニワイヤ、前記複数の非導電球体、前記マトリックス材料、および前記任意選択のビヒクルを一緒にして、組み合わせ物を形成し；前記組み合わせ物を前記基体の表面に適用して、膜を形成し；前記基体上に形成された前記膜から揮発性成分を除去する；ことを含み、前記基体の前記表面上に形成された前記膜が、低減されたシート抵抗を示す、銀ミニワイヤ膜を製造する方法を提供する。
【０００８】
本発明は、複数の銀ミニワイヤを提供し；≦３００μｍの平均粒子サイズを有する複数の非導電球体を提供し；任意選択的にマトリックス材料を提供し；ビヒクルを提供し；基体を提供し；前記複数の銀ミニワイヤ、前記複数の非導電球体、前記任意選択のマトリックス材料、および前記ビヒクルを一緒にして、組み合わせ物を形成し；前記組み合わせ物を前記基体の表面に適用して、膜を形成し；前記基体上に形成された前記膜から揮発性成分を除去する；ことを含み、前記基体の前記表面上に形成された前記膜が、低減されたシート抵抗を示す、銀ミニワイヤ膜を製造する方法を提供する。
【０００９】
本発明は、複数の銀ミニワイヤを提供し；≦３００μｍの平均粒子サイズを有する複数の非導電球体を提供し；マトリックス材料を提供し；ビヒクルを提供し；基体を提供し；前記複数の銀ミニワイヤ、前記複数の非導電球体、前記マトリックス材料、および前記ビヒクルを一緒にして、組み合わせ物を形成し；前記組み合わせ物を前記基体の表面に適用して、膜を形成し；前記基体上に形成された前記膜から揮発性成分を除去する；ことを含み、前記基体の前記表面上に形成された前記膜が、低減されたシート抵抗を示す、銀ミニワイヤ膜を製造する方法を提供する。
【００１０】
本発明は、銀キャリヤー中に分散させた≧６０重量％の銀ナノ粒子を含有する銀インクコア成分を提供し；シェルキャリヤー中に分散させた膜形成性ポリマーを含有するシェル成分を提供し；ターゲットを提供し；前記銀インクコア成分および前記シェル成分を共電界紡糸（ｃｏｅｌｅｃｔｒｏｓｐｉｎｎｉｎｇ）して、コアおよび前記コアの周囲のシェルを有し、前記銀ナノ粒子が前記コア中にあるコアシェル繊維を前記ターゲット上に堆積させ；≧１０μｍの平均長さＬを示す複数の銀ミニワイヤを形成するように前記銀ナノ粒子を処理し；≦３００μｍの平均粒子サイズを有する複数の非導電球体を提供し；任意選択的にマトリックス材料を提供し；任意選択的にビヒクルを提供し；基体を提供し；前記複数の銀ミニワイヤ、前記複数の非導電球体、前記任意選択のマトリックス材料、および前記任意選択のビヒクルを一緒にして、組み合わせ物を形成し；前記組み合わせ物を前記基体の表面に適用して、膜を形成し；前記基体上に形成された前記膜から揮発性成分を除去する；ことを含み、前記基体の前記表面上に形成された前記膜が、低減されたシート抵抗を示す、銀ミニワイヤ膜を製造する方法を提供する。
【００１１】
本発明は、銀キャリヤー中に分散させた≧６０重量％の銀ナノ粒子を含有する銀インクコア成分を提供し；シェルキャリヤー中に分散させた膜形成性ポリマーを含有するシェル成分を提供し；ターゲットを提供し；前記銀インクコア成分および前記シェル成分を共電界紡糸して、コアおよび前記コアの周囲のシェルを有し、前記銀ナノ粒子が前記コア中にあるコアシェル繊維を前記ターゲット上に堆積させ；≧１０μｍの平均長さＬを示す複数の銀ミニワイヤを形成するように前記銀ナノ粒子を処理し；≦３００μｍの平均粒子サイズを有する複数の非導電球体を提供し；マトリックス材料を提供し；任意選択的にビヒクルを提供し；基体を提供し；前記複数の銀ミニワイヤ、前記複数の非導電球体、前記マトリックス材料、および前記任意選択のビヒクルを一緒にして、組み合わせ物を形成し；前記組み合わせ物を前記基体の表面に適用して、膜を形成し；前記基体上に形成された前記膜から揮発性成分を除去する；ことを含み、前記基体の前記表面上に形成された前記膜が、低減されたシート抵抗を示す、銀ミニワイヤ膜を製造する方法を提供する。
【００１２】
本発明は、銀キャリヤー中に分散させた≧６０重量％の銀ナノ粒子を含有する銀インクコア成分を提供し；シェルキャリヤー中に分散させた膜形成性ポリマーを含有するシェル成分を提供し；ターゲットを提供し；前記銀インクコア成分および前記シェル成分を共電界紡糸して、コアおよび前記コアの周囲のシェルを有し、前記銀ナノ粒子が前記コア中にあるコアシェル繊維を前記ターゲット上に堆積させ；≧１０μｍの平均長さＬを示す複数の銀ミニワイヤを形成するように前記銀ナノ粒子を処理し；≦３００μｍの平均粒子サイズを有する複数の非導電球体を提供し；任意選択的にマトリックス材料を提供し；ビヒクルを提供し；基体を提供し；前記複数の銀ミニワイヤ、前記複数の非導電球体、前記任意選択のマトリックス材料、および前記ビヒクルを一緒にして、組み合わせ物を形成し；前記組み合わせ物を前記基体の表面に適用して、膜を形成し；前記基体上に形成された前記膜から揮発性成分を除去する；ことを含み、前記基体の前記表面上に形成された前記膜が、低減されたシート抵抗を示す、銀ミニワイヤ膜を製造する方法を提供する。
【００１３】
本発明は、銀キャリヤー中に分散させた≧６０重量％の銀ナノ粒子を含有する銀インクコア成分を提供し；シェルキャリヤー中に分散させた膜形成性ポリマーを含有するシェル成分を提供し；ターゲットを提供し；前記銀インクコア成分および前記シェル成分を共電界紡糸して、コアおよび前記コアの周囲のシェルを有し、前記銀ナノ粒子が前記コア中にあるコアシェル繊維を前記ターゲット上に堆積させ；≧１０μｍの平均長さＬを示す複数の銀ミニワイヤを形成するように前記銀ナノ粒子を処理し；≦３００μｍの平均粒子サイズを有する複数の非導電球体を提供し；マトリックス材料を提供し；ビヒクルを提供し；基体を提供し；前記複数の銀ミニワイヤ、前記複数の非導電球体、前記マトリックス材料、および前記ビヒクルを一緒にして、組み合わせ物を形成し；前記組み合わせ物を前記基体の表面に適用して、膜を形成し；前記基体上に形成された前記膜から揮発性成分を除去する；ことを含み、前記基体の前記表面上に形成された前記膜が、低減されたシート抵抗を示す、銀ミニワイヤ膜を製造する方法を提供する。
【００１４】
本発明は、本発明の方法を用いて製造された銀ミニワイヤ膜を提供する。
【００１５】
本発明は、本発明の方法を用いて製造された銀ミニワイヤ膜を含むタッチスクリーンを提供する。
【発明を実施するための形態】
【００１６】
本明細書および添付の特許請求の範囲において使用される「銀ミニワイヤ」という用語は、長い寸法（長さＬ）および短い寸法（直径Ｄ）で、銀ミニワイヤの平均アスペクト比Ｌ／Ｄが≧１００である銀ナノ構造を意味する。
【００１７】
回収された銀ミニワイヤを参照して本明細書および添付の特許請求の範囲において使用される「高アスペクト比」という用語は、回収された銀ミニワイヤの平均アスペクト比Ｌ／Ｄが＞１００であることを意味する。好ましくは、回収された銀ミニワイヤは、≧２００の平均アスペクト比を示す。最も好ましくは、回収された銀ミニワイヤは、≧１，０００の平均アスペクト比を示す。
【００１８】
基体の表面上に形成された膜を参照して本明細書および添付の特許請求の範囲において使用される「低減されたシート抵抗」という用語は、堆積した材料が、複数の非導電球体を含まないこと以外は材料および堆積方法の同一の組み合わせ（「比較方法」）を用いて形成された膜が示すシート抵抗よりも、本発明の方法（「本発明の方法」）を用いて基体の表面上に形成された膜のシート抵抗が低いことを意味する。
【００１９】
本発明の方法において提供された基体は、導電性および非導電性の任意の既知の材料から選択されうる。好ましい基体には、ガラス（例えば、Ｃｏｒｎｉｎｇ，Ｉｎｃ．から入手可能なＷｉｌｌｏｗ（登録商標）ガラス）、プラスチック膜（例えば、ポリエチレン、ポリエチレンテレフタレート、ポリカーボネート、ポリメチルメタクリレート）、金属（例えば、アルミニウム、銅）、導電処理した紙、導電処理した不織布、導電性の液体浴（例えば、水、水電解質混合物）が挙げられる。本発明の方法において提供される基体は、デバイス（例えば、タッチスクリーンデバイスの透明導体アセンブリの一部として）に後で組み込むことを考慮して選択されることが好ましい。
【００２０】
本発明の方法において使用される複数の銀ミニワイヤは、特に限定されない。本明細書に提案された教示を得た当業者であれば、本発明の方法において使用するのに適した銀ミニワイヤを選択できるであろう。好ましくは、本発明の方法において使用される銀ミニワイヤは、好ましくは、高アスペクト比を示すであろう。好ましくは、銀ミニワイヤは、１０ｎｍ〜５μｍ（好ましくは、５０ｎｍ〜５μｍ、より好ましくは、７５ｎｍ〜５μｍ、さらにより好ましくは、１００ｎｍ〜５μｍ、最も好ましくは、１μｍ〜５μｍ）の平均直径Ｄを示し、≧１０μｍ（好ましくは、１０〜１０，０００μｍ、より好ましくは、２０〜１０，０００μｍ、さらにより好ましくは、６０〜１０，０００μｍ、最も好ましくは、５００〜１０，０００μｍ）の平均長さＬを示す。好ましくは、銀ミニワイヤは≧１００（より好ましくは、２００〜１０，０００、さらにより好ましくは、５００〜１０，０００、最も好ましくは、１，０００〜１０，０００）のアスペクト比Ｌ／Ｄを示す。
【００２１】
好ましくは、本発明の方法において使用される複数の銀ミニワイヤは、銀キャリヤーに分散させた≧６０重量％の銀ナノ粒子を含有する銀インクコア成分を提供し、シェルキャリヤーに分散させた膜形成性ポリマーを含有するシェル成分を提供し、ターゲットを提供し、銀インクコア成分およびシェル成分を共電界紡糸して、コアおよびコアの周囲のシェルを有し、銀ナノ粒子がコアにあるコアシェル繊維をターゲット上に堆積させ、平均長さＬが≧１０μｍ（より好ましくは、≧６０μｍ）である複数の銀ミニワイヤを形成するように銀ナノ粒子を処理することを含む方法によって提供される。
【００２２】
より好ましくは、本発明の方法において使用される複数の銀ミニワイヤは、銀キャリヤーに分散させた≧６０重量％の銀ナノ粒子を含有する銀インクコア成分を提供し、シェルキャリヤーに分散させた膜形成性ポリマーを含有するシェル成分を提供し、ここで、銀キャリヤーおよびシェルキャリヤーが、シェル成分と銀インクコア成分との間の界面張力が２〜１０ｍＮ／ｍ（好ましくは、２〜５ｍＮ／ｍ）になるように選択され、ターゲットを提供し、銀インクコア成分およびシェル成分を共電界紡糸して、コアおよびコアの周囲のシェルを有し、銀ナノ粒子がコアにあるコアシェル繊維をターゲット上に堆積させ、並びに平均長さＬが≧１０μｍ（より好ましくは、≧６０μｍ）である複数の銀ミニワイヤを形成するように銀ナノ粒子を処理することを含む方法によって提供される。
【００２３】
好ましくは、複数の銀ミニワイヤを提供する方法において使用される銀インクコア成分は、銀キャリヤーに分散された≧６０重量％（より好ましくは、≧７０重量％、最も好ましくは、≧７５重量％）の銀ナノ粒子を含む。
【００２４】
好ましくは、銀インクコア成分において使用される銀ナノ粒子は、≦２（より好ましくは、≦１．５、最も好ましくは、≦１．１）のアスペクト比を示す。使用される銀ナノ粒子は、銀キャリヤーにおいて安定した分散物を形成しやすいようにし、かつ凝集体の形成を阻止するために、処理または表面コーティングを任意選択的に含む。
【００２５】
複数の銀ミニワイヤを提供する方法に使用される銀キャリヤーは、銀ナノ粒子が分散されうる任意の液体から選択されうる。好ましくは、銀キャリヤーは、水、アルコールおよびそれらの混合物からなる群から選択される。より好ましくは、銀キャリヤーは、水、Ｃ１−４アルコール（例えば、メタノール、エタノール、プロパノール、イソプロパノール、ブタノール）、ジメチルスルホキシド、Ｎ，Ｎ−ジメチルホルムアミド、１−メチル−２−ピロリドン、リン酸トリメチルおよびそれらの混合物からなる群から選択される。最も好ましくは、銀キャリヤーは水である。
【００２６】
複数の銀ミニワイヤを提供する方法において使用される銀インクコア成分は、任意選択的に、コア添加物をさらに含む。コア添加物は、界面活性剤、酸化防止剤、光酸発生剤、熱酸発生剤、クエンチャー（ｑｕｅｎｃｈｅｒ）、硬化剤、溶出速度調整剤、光硬化剤、光増感剤、酸増幅剤、可塑剤、配向制御剤および架橋剤からなる群から選択されうる。好ましいコア添加物は、界面活性剤および酸化防止剤を含む。
【００２７】
好ましくは、複数の銀ミニワイヤを提供する方法において使用されるシェル成分は、シェルキャリヤーに分散された膜形成性ポリマーを含む。
【００２８】
複数の銀ミニワイヤを提供する方法において使用される膜形成性ポリマーは、既知の電界紡糸可能な膜形成材料から選択されうる。好ましい膜形成性ポリマーは、ポリアクリル酸、ポリエチレンオキシド、ポリビニルアルコール、ポリビニルプロピレン、セルロース（例えば、ヒドロキシプロピルセルロース、ニトロセルロース）、シルクおよびそれらの混合物が挙げられる。より好ましくは、膜形成性ポリマーは、ポリエチレンオキシドである。最も好ましくは、膜形成性ポリマーは、１０，０００〜１，０００，０００ｇ／モルの重量平均分子量を有するポリエチレンオキシドである。
【００２９】
複数の銀ミニワイヤを提供する方法において使用されるシェルキャリヤーは、膜形成性ポリマーが分散可能な任意の液体から選択されうる。好ましくは、シェルキャリヤーは、膜形成性ポリマーの任意の良好な溶媒でありうる。より好ましくは、シェルキャリヤーは、シェル成分と銀インクコア成分との間の界面張力が＞０．１ｍＮ／ｍ（好ましくは、＞１ｍＮ／ｍ、より好ましくは、＞２ｍＮ／ｍ、さらにより好ましくは、２〜１０ｍＮ／ｍ、最も好ましくは、２〜５ｍＮ／ｍ）になるように選択される。銀キャリヤーとして水を有する銀インクコア成分と組み合わせて使用する場合、シェルキャリヤーは、水・アルコール混合物からなる群から選択されることが好ましく、アルコールは、アセトン、Ｃ１−４アルコール（例えば、メタノール、エタノール、イソプロパノール、プロパノール、ブタノール、ｔｅｒｔ−ブタノール）およびそれらの混合物からなる群から選択され、水・アルコール混合物のアルコール濃度は、≧５０重量％（より好ましくは、＞５０重量％）である。
【００３０】
複数の銀ミニワイヤを提供する方法において使用されるシェル成分は、任意選択的に、シェル添加物をさらに含む。シェル添加物は、界面活性剤、酸化防止剤、光酸発生剤、熱酸発生剤、クエンチャー、硬化剤、溶出速度調整剤、光硬化剤、光増感剤、酸増幅剤、可塑剤、配向制御剤および架橋剤からなる群から選択されうる。好ましいシェル添加物は、界面活性剤および酸化防止剤を含む。
【００３１】
本発明の複数の銀ミニワイヤを提供する方法において使用される特に好ましいシェル成分は、水およびＣ１−４アルコール混合物シェルキャリヤーに分散される１〜２５重量％（より好ましくは、１〜１５重量％、最も好ましくは、２〜１０重量％）の膜形成性ポリマーを含む。好ましくは、シェルキャリヤーは、アルコール濃度が≧５０重量％（最も好ましくは、≧６０重量％アルコール）である水およびＣ１−４アルコール混合物である。最も好ましくは、シェル成分は、シェルキャリヤーに２〜１０重量％のポリエチレンオキシドを含み、シェルキャリヤーは、エタノール含有量が≧５０重量％の水エタノール混合物である。
【００３２】
任意選択的に、本発明の複数の銀ミニワイヤを提供する方法は、シェルキャリヤー中に分散させた膜形成性ポリマーを含有する少なくとも１種の追加のシェル成分を提供し、並びに少なくとも１種の追加のシェル成分を銀インクコア成分およびシェル成分と共電界紡糸して、コアおよびコアを取り囲む少なくとも２つのシェルを有し、銀ナノ粒子がコア中にあるコアシェル繊維をターゲット上に堆積することをさらに含む。
【００３３】
複数の銀ミニワイヤを提供する方法において使用されるターゲットは、導電性および非導電性の両方の任意の既知の材料から選択されうる。好ましいターゲットは、ガラス（例えば、Ｃｏｒｎｉｎｇ，Ｉｎｃ．から入手可能なＷｉｌｌｏｗ（登録商標）ガラス）、プラスチック膜（例えば、ポリエチレン、ポリエチレンテレフタレート、ポリカーボネート、ポリメチルメタクリレート）、金属（例えば、アルミニウム、銅）、導電処理した紙、導電処理した不織布、導電性の液体浴（例えば、水、水電解質混合物）が挙げられる。
【００３４】
好ましくは、本発明の複数の銀ミニワイヤを提供する方法は、銀キャリヤーに分散させた≧６０重量％（より好ましくは、≧７０重量％、最も好ましくは、≧７５重量％）の銀ナノ粒子を含有する銀インクコア成分を提供し、シェルキャリヤーに分散させた膜形成性ポリマーを含有するシェル成分を提供し、ターゲットを提供し、銀インクコア成分およびシェル成分を共電界紡糸して、コアおよびコアの周囲のシェルを有し、銀ナノ粒子がコアにあるコアシェル繊維をターゲット上に堆積させ、複数の銀ミニワイヤを形成するように銀ナノ粒子を処理することを含み、複数の銀ミニワイヤの平均長さＬは、≧１０μｍ（好ましくは、≧６０μｍ、より好ましくは、６０〜１０，０００μｍ、最も好ましくは、１００〜１０，０００μｍ）である。
【００３５】
好ましくは、複数の銀ミニワイヤを提供する方法は、銀キャリヤーに分散させた≧６０重量％（より好ましくは、≧７０重量％、最も好ましくは、≧７５重量％）の銀ナノ粒子を含有する銀インクコア成分を提供し、シェルキャリヤーに分散させた膜形成性ポリマーを含有するシェル成分を提供し、ターゲットを提供し、銀インクコア成分およびシェル成分を共電界紡糸して、コアおよびコアの周囲のシェルを有し、銀ナノ粒子がコアにあるコアシェル繊維をターゲット上に堆積させ、複数の銀ミニワイヤを形成するように銀ナノ粒子を処理することを含み、複数の銀ミニワイヤが１０ｎｍ〜５μｍ（好ましくは、１００ｎｍ〜５μｍ、より好ましくは、１〜５μｍ）の平均直径Ｄを示し、および≧１０μｍ（好ましくは、≧６０、より好ましくは、６０〜１０，０００μｍ、最も好ましくは、１００〜１０，０００μｍ）の平均長さＬを示す。好ましくは、銀ミニワイヤは、≧１００（より好ましくは、≧１５０、さらにより好ましくは、≧２００、最も好ましくは、２００〜１０，０００）のアスペクト比Ｌ／Ｄを示す。
【００３６】
好ましくは、複数の銀ミニワイヤを調製する方法において、ターゲット上に堆積されたコアシェル繊維中の銀ナノ粒子は、焼結（例えば、光焼結（ｐｈｏｔｏｓｉｎｔｅｒｉｎｇ）、熱焼結）、加熱（例えば、焼切り（ｂｕｒｎ  ｏｆｆ）、マイクロパルス光加熱、連続光加熱、マイクロ波加熱、オーブン加熱、炉加熱）およびそれらの組み合わせからなる群から選択される技術を用いて処理される。好ましくは、ターゲット上に堆積されたコアシェル繊維中にある銀ナノ粒子は、光焼結によって処理される。
【００３７】
好ましくは、複数の銀ミニワイヤを調製する方法は、中央開口および周囲環状開口を有する共軸環状ノズルを通して銀インクコア成分およびシェル成分を供給することを含み、銀インクコア成分は中央開口を通して供給され、シェル成分は周囲環状開口を通して供給される。好ましくは、周囲環状開口を通して供給されるシェル材料の体積流量ＶＥＲｓｈｅｌｌ：中央開口を通して供給されるコア材料の体積流量ＶＦＲｃｏｒｅの比は、流れ方向に垂直な周囲環状開口の断面積ＣＳＡａｎｎｕｌａｒ：流れ方向に垂直な中央開口の断面積ＣＳＡｃｅｎｔｅｒの比より大きいか、または等しい。より好ましくは、以下の数式は処理条件によって満たされる。
【００３８】
【数１】
2014055354.tif 000002
【００３９】
最も好ましくは、以下の数式は処理条件によって満たされる。
【００４０】
【数２】
2014055354.tif 000003
【００４１】
好ましくは、複数の銀ミニワイヤを提供する方法において、銀インクコア成分は、０．１〜３μＬ／ｍｉｎ（好ましくは、０．１〜１μＬ／ｍｉｎ、より好ましくは、０．１〜０．７μＬ／ｍｉｎ、最も好ましくは、０．４〜０．６μＬ／ｍｉｎ）の体積流量で中央開口を通して供給される。
【００４２】
好ましくは、複数の銀ミニワイヤを提供する方法において、シェル成分は、１〜３０μＬ／ｍｉｎ（好ましくは、１〜１０μＬ／ｍｉｎ、より好ましくは、１〜７μＬ／ｍｉｎ、最も好ましくは、４〜６μＬ／ｍｉｎ）の流量で周囲環状開口を通して供給される。
【００４３】
好ましくは、複数の銀ミニワイヤを提供する方法において、共軸環状ノズルは、基体に対して正印加電位差に設定される。より好ましくは、印加電位差は、３〜５０ｋＶ（好ましくは、４〜３０ｋＶ、より好ましくは、５〜２５ｋＶ、最も好ましくは、５〜１０ｋＶ）である。
【００４４】
本発明の方法において使用される複数の非導電球体は、特に限定的ではない。本明細書に提案された教示を得た当業者であれば、本発明の方法において使用するのに適した非導電球体を選択できるであろう。好ましくは、複数の非導電球体は、ポリスチレン球およびガラス球から選択される。より好ましくは、複数の非導電球体はガラス球である。
【００４５】
好ましくは、本発明の方法において使用される複数の非導電球体の平均粒子サイズは、０．１〜３００μｍである。より好ましくは、本発明の方法において使用される複数の非導電球体の平均粒子サイズは、１０〜３００μｍである。さらにより好ましくは、本発明の方法において使用される複数の非導電球体の平均粒子サイズは、２０〜２００μｍである。なおさらにより好ましくは、本発明の方法において使用される複数の非導電球体の平均粒子サイズは、５０〜２００μｍである。最も好ましくは、本発明の方法において使用される複数の非導電球体の平均粒子サイズは、７０〜２００μｍである。非導電球体の平均粒子サイズは、よく知られている低角レーザ光散乱のレーザ回折法を用いて測定されうる。
【００４６】
本発明の方法において使用される任意選択のマトリックス材料は、特に限定的なものではない。当業者であれば、本発明の方法を用いて調製された膜の所望の最終用途に基づいて、適切なマトリックス材料を選択できるであろう。好ましくは、マトリックス材料は、ポリエチレン、ポリプロピレン、ポリ塩化ビニル、スチレン、ポリウレタン、ポリイミド、ポリカーボネート、ポリエチレンテレフタレート、セルロース、ゼラチン、キチン、ポリペプチド類、多糖類およびそれらの混合物からなる群から選択される。より好ましくは、マトリックス材料は、透明セルロースエステルポリマーおよび透明セルロースエーテルポリマーからなる群から選択される。
【００４７】
本発明の方法において使用される任意選択のビヒクルは、特に限定的なものではない。当業者であれば、本発明の方法とともに使用するのに適したビヒクルを選択できるであろう。好ましくは、ビヒクルは、有機溶媒および水性溶媒からなる群から選択される。より好ましくは、ビヒクルは、Ｃ１−５アルコール、トルエン、キシレン、メチルエチレンケトン（ＭＥＫ）、水およびそれらの混合物から選択される。最も好ましくは、ビヒクルは水である。
【００４８】
複数の銀ミニワイヤ、複数の非導電球体、任意選択のマトリックス材料および任意選択のビヒクルは、よく知られている混合技術を用いて組み合わせられて、組み合わせを形成することができる。
【００４９】
好ましくは、本発明の方法において使用される組み合わせ物は、２〜１５重量％（より好ましくは、２〜１０重量％）の銀ミニワイヤ、１０〜２０重量％の非導電球体、５〜７０重量％（より好ましくは、５〜２０重量％）のマトリックス材料、０〜８５重量％（より好ましくは、５０〜７５重量％）のビヒクルを含む。
【００５０】
組み合わせ物は、よく知られた堆積方法を用いて基体の表面に適用されうる。好ましくは、組み合わせ物は、吹き付け塗装、浸漬コーティング、スピンコーティング、ナイフコーティング、キスコーティング、グラビアコーティング、スクリーン印刷、インクジェット印刷およびパッド印刷からなる群から選択される方法を用いて基体の表面に適用される。より好ましくは、組み合わせ物は、浸漬コーティング、スピンコーティング、ナイフコーティング、キスコーティングおよびグラビアコーティングからなる群から選択される方法を用いて基体の表面に適用される。最も好ましくは、組み合わせは、スピンコーティングによって基体の表面に適用される。
【００５１】
好ましくは、基体の表面上に堆積された組み合わせ物に含まれる任意の揮発性成分は、基体上に形成された膜から除去される。好ましくは、揮発性成分は、基体上に形成された膜をベークすることによって除去される。好ましくは、揮発性成分の除去後の膜における銀ミニワイヤの濃度は、１０〜４０重量％（より好ましくは、１５〜３５重量％、最も好ましくは、１５〜２５重量％）である。
【００５２】
好ましくは、本発明の方法を用いて基体の表面上に形成された膜は、低減されたシート抵抗を示す。好ましくは、本発明の方法を用いて堆積された膜が示すシート抵抗は、比較方法を用いて堆積された膜のものより少なくとも３０％低い（より好ましくは、少なくとも５０％低く、最も好ましくは、少なくとも８０％低い）。
【００５３】
以下の実施例において、本発明のいくつかの実施形態について詳細に記述する。
【００５４】
以下の実施例において使用した複数の非導電ガラス球は、Ｐｒｉｘｍａｌｉｔｅ（Ｐ２０７５ＳＬ）から得た。ガラス球の平均直径は６７μｍであることが報告されており、屈折率は１．５を示した。
【００５５】
以下の実施例において使用した複数の非導電ポリスチレン（ＰＳ）球は、従来の技術を用いて準備した。使用した複数の非導電ポリスチレン球は、２０μｍ、４５μｍ、７３μｍ、１００μｍ、１５６μｍおよび２００μｍの平均直径を示した。使用した複数の非導電ポリスチレン球の屈折率はすべて１．５９を示した。
【００５６】
以下の実施例において使用した銀ミニワイヤは、Ｂｌｕｅ  Ｎａｎｏ（ＳＬＶ  ＢＮ９０）から得た。Ｂｌｕｅ  Ｎａｎｏの報告によると、使用した銀ミニワイヤの平均径は９０ｎｍ、長さは２０〜６０μｍであった。銀ミニワイヤは、２．５重量％の銀濃度で、任意選択のビヒクル、イソプロピルアルコール溶液と組み合わせて提供された。
【００５７】
以下の実施例において使用したマトリックス材料は、０．５重量％の濃度で水に希釈されたＭｅｔｈｏｃｅｌ（登録商標）Ｋ１００Ｍ（Ｄｏｗ  Ｗｏｌｆｆ  Ｃｅｌｌｕｌｏｓｉｃｓから入手可能）であった。
【００５８】
比較例Ｃ１〜Ｃ５および実施例１〜１９
膜堆積のための組み合わせ物の調製
比較例Ｃ１〜Ｃ５および実施例１〜１９において、磁気攪拌子を入れたフラスコ内で、表１に示す量の特定された材料を物理的に混ぜ合わせることによって、複数の銀ミニワイヤ、複数の非導電球体、マトリックス材料（Ｍｅｔｈｏｃｅｌ（登録商標））および水を含む組み合わせ物を調製した。詳細には、Ｂｌｕｅ  Ｎａｎｏから得られるような銀ミニワイヤイソプロピルアルコール溶液を計り採り、フラスコに加え、表１に示す質量の銀ミニワイヤを得た。次に、表１に示す乾燥状態の複数の非導電球体をフラスコ内の銀ミニワイヤ溶液に加えた。その後、Ｍｅｔｈｏｃｅｌ（登録商標）を水と混ぜ合わせ、ビーカーの内容物に加えて、所望の組み合わせ物を形成した。
【００５９】
【表１】
2014055354.tif 000004
【００６０】
実施例２０〜４３：膜のスピンコーティング
比較例Ｃ１〜Ｃ５および実施例１〜１３のそれぞれに従って調製した組み合わせ物を、１，５００ｒｐｍでスライドガラスにスピンコーティングした後、１２０℃に設定したオーブンで５分間乾燥し、実施例２０〜３７の生成物膜をそれぞれ形成した。
【００６１】
実施例１４〜１９のそれぞれに従って調製した組み合わせ物を、１，０００ｒｐｍでスライドガラスにスピンコーティングした後、１２０℃に設定したオーブンで５分間乾燥し、実施例３８〜４３の生成物膜をそれぞれ形成した。
【００６２】
実施例４４：膜特性
実施例２０〜４３において堆積した膜が、ヘイズ、全透過率およびシート抵抗について分析された。表２に、これらの分析結果を示す。
【００６３】
ＡＳＴＭ  Ｄ１００３−１１ｅ１に準拠したＨｕｎｔｅｒＬａｂ  Ｕｌｔｒａ  Ｓｃａｎ  ＸＥ分光光度計を用いて、表２に報告されている膜のヘイズおよび全透過率値を測定した。
【００６４】
Ｈｅｗｌｅｔｔ  Ｐａｃｋａｒｄ  ８４５３ＵＶ可視分光光度計を用いて、ガラスバックグラウンドを差し引いて膜の正透過率（ｄｉｒｅｃｔ  ｔｒａｎｓｍｉｓｓｉｏｎ）を測定した。
【００６５】
表２に報告されている膜のシート抵抗値は、ＡＳＴＭ  Ｆ８４−０２としてＡＳＴＭ  Ｉｎｔｅｒｎａｔｉｏｎａｌによって発行された最新版のＳＥＭＩ  ＭＦ８４−０２：Ｔｅｓｔ  Ｍｅｔｈｏｄ  ｆｏｒ  Ｍｅａｓｕｒｉｎｇ  Ｒｅｓｉｓｔｉｖｉｔｙ  ｏｆ  Ｓｉｌｉｃｏｎ  Ｗａｆｅｒｓ  Ｗｉｔｈ  ａｎ  Ｉｎ−Ｌｉｎｅ  Ｆｏｕｒ−Ｐｏｉｎｔ  Ｐｒｏｂｅに準拠した４探針装置を用いて測定した。測定はサンプルごとに複数回行い、その平均値を表２に掲げている。
【００６６】
【表２】
2014055354.tif 000005
【００６７】
電界紡糸ミニワイヤの実施例
実施例では、ＩＭＥ  Ｔｅｃｈｎｏｌｏｇｉｅｓのデュアルノズル電界紡糸装置Ｍｏｄｅｌ  ＥＣ−ＤＩＧを使用して銀ミニワイヤを電界紡糸した。実施例で使用したノズルは、材料の流れ方向に垂直な０．４ｍｍ径の円形断面を有する内孔と、材料の流れ方向に垂直で、内孔と同心の環状断面を有し、０．６ｍｍの内径および１．２ｍｍの外径の外孔とを有する同軸ノズル（ＩＭＥ  ＴｅｃｈｎｏｌｏｇｉｅｓのＥＭ−ＣＡＸ）を使用した。材料の紡糸時、銀インクコア成分は、同軸ノズルの内孔を通して供給され、シェル成分は、同軸ノズルの外孔を通して供給された。銀インクコア成分およびシェル成分は、銀インクコア成分の体積流量ＶＦＲｃｏｒｅ０．５μＬ／ｍｉｎおよびシェル成分の体積流量ＶＦＲｓｈｅｌｌ５μＬ／ｍｉｎを制御しながら、独立したシリンジポンプ（ＩＭＥテクノロジーズからのＥＰ−ＮＥ１）を用いて同軸ノズルを通して供給した。実施例における電界紡糸プロセスは、２０℃および２５〜３５％の相対湿度で温度および湿度が制御された実験室の周囲大気条件下で実行した。
【００６８】
実施例において繊維収集に使用した基体は、直径が６０ｍｍ、厚みが０．１６〜０．１９ｍｍのスライドガラスであった。紡糸操作中、基体の垂直方向上方に紡糸ヘッドを配置して、接地電極の上部にガラスプレートを配置した。紡糸中、紡糸ヘッドに正電位を印加した。実施例において使用した電圧は、紡糸プロセスが安定状態に入ると、紡糸開始時の９ｋＶから７ｋＶに変更した。
【００６９】
Ｎｏｖａｃｅｎｔｒｉｘから入手可能なＰｕｌｓｅｆｏｒｇｅ  ３１００光子発生器を使用して、実施例において参照した光焼結を実行した。光子発生器には、ＵＶから近ＩＲまで広域スペクトルにわたって発光可能な高輝度キセノンランプが装備されている。光子発生器を３５０Ｖに設定して、連続モードで２．４６Ｊ／ｃｍ２を発生する５Ｈｚ周波数の４００μｓｅｃパルスを生成する。７．６２ｍ／ｍｉｎの速度でコンベヤベルト上の光子発生器を通してサンプルを供給した。
【００７０】
実施例２１：同軸電界紡糸による銀ミニワイヤの調製
銀ミニワイヤを電界紡糸しスライドガラス基体に堆積させた。使用した銀インクコア成分は、水に分散された５０ｎｍの公称粒子径の７５重量％銀ナノ粒子（ＣＳＤ−９５としてＣａｂｏｔ  Ｃｏｒｐｏｒａｔｉｏｎから入手可能）を含んでいた。使用したシェル成分は、４０／６０重量％の水／エタノール溶液に溶解された６重量％ポリエチレンオキシド（Ａｌｄｒｉｃｈからの４００，０００ｇ／ｍｏｌ）を含んでいた。銀インクコア成分とシェル成分との間の界面張力を測定すると２〜５ｍＮ／ｍであった。
【００７１】
焼結後生成物の銀ミニワイヤを光学顕微鏡で分析し、直径が１〜５μｍ範囲および長さが８００〜１，０００μｍ範囲の銀ミニワイヤを観察した。
【００７２】
比較例Ａ１
使用した銀インクコア成分は、水に分散された６０重量％の銀ナノ粒子を含んでいた（ＰＦＩ−７２２インクとしてＰＣｈｅｍ  Ａｓｓｏｃｉａｔｅｓ，Ｉｎｃ．から入手可能）。以下のものを含む種々のシェル成分を使用した。
水中６重量％のポリアクリル酸；
６０／４０重量％のエタノール／水混合物中の４重量％ポリエチレンオキシド；
６０／４０重量％のイソプロパノール／水混合物中の６重量％ポリエチレンオキシド；
３０／２０／５０重量％の水／イソプロパノール／ブタノール混合物中の８重量％ポリアクリル酸；
６０／４０重量％のエタノール／水混合物中の４〜６重量％ポリエチレンオキシド；
６０／４０重量％のエタノール／水混合物中の４〜８重量％ポリアクリル酸；および
４０／６０重量％のエタノール／水混合物中の４〜８重量％ポリアクリル酸。
これらの系の各々における銀インクコア成分とシェル成分との間の界面張力を測定すると、０．４〜２ｍＮ／ｍであった。
【００７３】
この銀インクコア成分と列挙したシェル成分とを組み合わせたものを用いて銀ミニワイヤを製造する試みはすべてうまくいかなかった。
【００７４】
比較例Ａ２
使用した銀インクコア成分は、水に分散された６０重量％の銀ナノ粒子を含んだ（ＰＦＩ−７２２インクとしてＰＣｈｅｍ  Ａｓｓｏｃｉａｔｅｓ，Ｉｎｃ．から入手可能）。以下のものを含む種々のシェル成分を使用した。
水中６重量％のポリアクリル酸；
６０／４０重量％のエタノール／水混合物中の４重量％ポリエチレンオキシド；
６０／４０重量％のイソプロパノール／水混合物中の６重量％ポリエチレンオキシド；
３０／２０／５０重量％の水／イソプロパノール／ブタノール混合物中の８重量％ポリアクリル酸；
６０／４０重量％のエタノール／水混合物中の４〜６重量％ポリエチレンオキシド；
６０／４０重量％のエタノール／水混合物中の４〜８重量％ポリアクリル酸；および
４０／６０重量％のエタノール／水混合物中の４〜８重量％ポリアクリル酸。
これらの系の各々における銀インクコア成分とシェル成分との間の界面張力を測定すると、０．４〜２ｍＮ／ｍであった。
【００７５】
共電界紡糸プロセス（上述したもの、および実施例２１において使用したもの）によって、列挙したシェル成分の各々と、個々に組み合わせてこの銀インクコア成分を用いて銀ミニワイヤを製造する試みは、すべてうまくいかなかった。
【外国語明細書】
2014055354000001.pdf
2014055354000002.pdf
2014055354000003.pdf